(57)【要約】【課題】            工業的入手が容易な金属電解質化合物を金属ソースとして用いることを基本前提に、その金属イオン化合物とポリアミンとのゲル複合体を加熱焼成することによる、安価かつ簡便なプロセスで金属酸化物ナノシートを製造すること。【解決手段】        （Ｉ）アミノ基を含むポリアミン骨格を有するポリマーの水溶液を調製する工程、（ＩＩ）金属カチオンと酸根アニオンとの組成からなる金属電解質化合物の水溶液を調製する工程、（ＩＩＩ）（Ｉ）（ＩＩ）で得られた水溶液同士を混合し、その混合液から前記ポリマーと金属カチオンと酸根アニオンとからなる不溶性ゲル複合体を析出させる工程、（ＩＶ）析出した不溶性ゲル複合体を回収、乾燥させる工程、（Ｖ）乾燥後の不溶性ゲル複合体を空気雰囲気下で加熱焼成する工程、を有する金属酸化物ナノシートの製造方法及び該方法で得られる金属酸化物ナノシート。【選択図】          図６
2013166659.tif 000002
【特許請求の範囲】
【請求項１】
金属酸化物ナノシートを製造する方法であって、
（Ｉ）ポリアミン骨格を有するポリマーの水溶液（Ａ）を調製する工程、
（ＩＩ）金属カチオン（ｂ１）と酸根アニオン（ｂ２）との組成からなる金属電解質化合物の水溶液（Ｂ）を調製する工程、
（ＩＩＩ）工程（Ｉ）及び工程（ＩＩ）で得られた水溶液（Ａ）と水溶液（Ｂ）とを混合し、その混合液から前記ポリマーと金属カチオン（ｂ１）と酸根アニオン（ｂ２）とからなる不溶性ゲル複合体（Ｃ）を析出させる工程、
（ＩＶ）工程（ＩＩＩ）で析出した不溶性ゲル複合体（Ｃ）を回収、乾燥させる工程、
（Ｖ）工程（ＩＶ）で得られた乾燥後の不溶性ゲル複合体（Ｃ）を空気雰囲気下で加熱焼成する工程、
を有することを特徴とする金属酸化物ナノシートの製造方法。
【請求項２】
前記ポリアミン骨格を有するポリマーがポリエチレンイミンである請求項１記載の金属酸化物ナノシートの製造方法。
【請求項３】
前記工程（ＩＩ）における金属カチオン（ｂ１）が、鉄、スズ及びアルミニウムからなる群から選ばれる１種以上の金属元素のカチオンである請求項１又は２記載の金属酸化物ナノシートの製造方法。
【請求項４】
前記水溶液（Ｂ）において金属種が２種以上含まれている請求項１〜３の何れか１項記載の金属酸化物ナノシートの製造方法。
【請求項５】
前記工程〔ＩＩ〕における酸根アニオン（ｂ２）が硫酸根アニオン、リン酸根アニオン又は硝酸根アニオンである請求項１〜４の何れか１項記載の金属酸化物ナノシートの製造方法。
【請求項６】
請求項１〜５の何れか１項記載の製造方法で得られる、厚みが５〜１５０ｎｍの範囲であることを特徴とする金属酸化物ナノシート。
【請求項７】
前記金属酸化物ナノシートの２次元方向での大きさが１μｍ〜５ｍｍの範囲である請求項６記載の金属酸化物ナノシート。
【請求項８】
緻密な板状構造である請求項６又は７記載の金属酸化物ナノシート。
【請求項９】
金属酸化物のナノ粒子が焼結され２次元に広がることにより形成された多孔性ナノシートである請求項６又は７記載の金属酸化物ナノシート。
【請求項１０】
多孔性ナノシートにおけるポアサイズが５〜６０ｎｍの範囲である請求項９記載の金属酸化物ナノシート。
【発明の詳細な説明】
【技術分野】
【０００１】
本発明は、金属酸化物ナノシートを簡便に製造する方法に関するものであり、詳しくは、ポリアミンと金属電解質化合物とからなる不溶性ゲル複合体を空気雰囲気下で加熱焼成することによる金属酸化物ナノシートの製法及びこれで得られる金属酸化物ナノシートに関する。
【背景技術】
【０００２】
金属酸化物（セラミックス）ナノシートは電子、光学、触媒、医用、宇宙など領域で用いられる機能性素材として産業上広く求められる。従って、金属酸化物ナノシートの効果的な製造技術開発はナノテクノロジーにおける一つ大きな課題である。
【０００３】
今までの金属酸化物ナノシートの代表的な製法には、３つの技術を取り上げることができる。一つは、層状のミネラル結晶体を原料として用い、剥離法により層を遊離させた後、それを一定厚みに積層させ、その後積層体を加熱焼成することで金属酸化物ナノシートを作ること（例えば、非特許文献１〜２参照。）；一つは、界面活性剤と金属アルコキシド化合物（例えばゲルマニウムアルコキシド）の水性ゾル液を出発原料として用い、それをオイル液にて膜状態として分散し、ゲル化せしめた後、単離、加熱焼成すること（例えば、特許文献１参照。）；一つは、金属アルコキシドの水性ゾル液を基板表面に連続的に滴下し、ゲル状に成膜させた後、それを剥離、焼成すること（例えば、特許文献２参照。）などである。これらの製法は、いずれの場合、出発原料そのものは安価ではなく、製造プロセスも大量生産に不向きである。
【先行技術文献】
【非特許文献】
【０００４】
【非特許文献１】Ｔ．  Ｓａｓａｋｉ  ｅｔ  ａｌ，Ｃｈｅｍ．Ｍａｔｅｒ．１４巻，３５２４頁（２００２）
【非特許文献２】長田  実ら、粉砕、Ｎｏ．５１、４４頁（２００８）
【特許文献】
【０００５】
【特許文献１】国際公開第２００６／００６４２５号
【特許文献２】特開２００４−２２４６２３号
【発明の概要】
【発明が解決しようとする課題】
【０００６】
本発明が解決しようとする課題は、多層性ミネラル物質でもなく、金属アルコキシドでもない、通常の工業的入手が容易な水溶性金属イオン化合物（金属電解質化合物）を金属ソースとして用いることを基本前提に、その金属イオン化合物とポリアミンとのゲル複合体を加熱焼成することによる、安価かつ簡便なプロセスで金属酸化物ナノシートを製造することである。さらには、二次元の金属酸化物ナノシート中にポア構造を有する多孔性の金属酸化物ナノシート及びその製法を提供することである。
【課題を解決するための手段】
【０００７】
本発明者らは、上記の課題を解決すべく鋭意研究を重ねた結果、金属イオンを配位することが可能で、また、水素イオンによるプロトン化できるポリアミン骨格を有するポリマーと、酸根アニオンを有する金属電解質化合物とが、配位及び水素結合により形成するポリアミン金属塩からなる架橋状態の不溶性ゲル複合体を調製し、そのゲル複合体が加熱下で可塑性と発泡性を示すことに着目し、加熱温度を上げる過程で、当該複合体が発泡膜を形成すること、その発泡膜中での熱分解と酸化を経由して、金属酸化物のナノシートを形成することを見出し、本発明を完成するに至った。
【０００８】
即ち、本発明は、金属酸化物ナノシートを製造する方法であって、
（Ｉ）アミノ基を含むポリアミン骨格を有するポリマーの水溶液（Ａ）を調製する工程、
（ＩＩ）金属カチオン（ｂ１）と酸根アニオン（ｂ２）との組成からなる金属電解質化合物の水溶液（Ｂ）を調製する工程、
（ＩＩＩ）工程（Ｉ）及び工程（ＩＩ）で得られた水溶液（Ａ）と水溶液（Ｂ）とを混合し、その混合液から前記ポリマーと金属カチオン（ｂ１）と酸根アニオン（ｂ２）とからなる不溶性ゲル複合体（Ｃ）を析出させる工程、
（ＩＶ）工程（ＩＩＩ）で析出した不溶性ゲル複合体（Ｃ）を回収、乾燥させる工程、
（Ｖ）工程（ＩＶ）で得られた乾燥後の不溶性ゲル複合体（Ｃ）を空気雰囲気下で加熱焼成する工程、
を有することを特徴とする金属酸化物ナノシートの製造方法及び該方法で得られる金属酸化物ナノシートを提供するものである。
【０００９】
更、本発明は、金属酸化物ナノシートそのものに、金属酸化物ナノ粒子が二次元方向で結合されてなる、２次元のネットワーク構造を特徴とする多孔性ナノシート及びそのナノシートの製造方法を提供するものである。
【発明の効果】
【００１０】
本発明の金属酸化物ナノシートの製造方法は、工業的に安価で、入手が容易な金属電解質化合物を出発原料として、簡便なプロセスで、厚みが数十ナノメートル以下の金属酸化物ナノシートを得るものであり、ナノシートの広範な応用への供給を可能とする製造法である。
【００１１】
また、本発明の金属酸化物ナノシートにおいて、金属種としては、遷移金属ないし第１４族金属までを対象とすることができるので、例えば、エネルギー関連の太陽電池、燃料電池、リチウム電池の周辺の素材として応用できる。また、触媒関連の殺菌、抗菌、抗ウイルス、浄水、防臭材料への応用も可能である。さらに、蛍光材料、誘電材料、磁性材料、耐高熱材料、センサーなど幅広い範囲での応用が期待できる。
【図面の簡単な説明】
【００１２】
【図１】実施例１におけるポリアミンアルミニウム塩からなるゲル複合体Ａｌ−０．４、Ａｌ−０．５のＴＧ−ＤＴＡチャートである。図１ａはＤＴＡ、図１ｂはＴＧ。
【図２】実施例１におけるゲル複合体焼成前（下）と８００℃焼成（中間）１０００℃焼成（上）後のＸＲＤチャートである。
【図３】実施例１におけるアルミナシートのＴＥＭ写真である。左：低倍率；右：高倍率。
【図４】実施例１におけるアルミナシートのガス吸着−脱着等温線である。
【図５】実施例２におけるポリアミンスズ塩からなるゲル複合体のＴＧ−ＤＴＡチャートである。
【図６】実施例２における酸化スズナノシートのＴＥＭ写真である。左：低倍率；右：高倍率。
【図７】実施例２における酸化スズナノシートのＸＲＤチャートである。
【図８】実施例３におけるポリアミン鉄塩からなるゲル複合体のＴＧ−ＤＴＡチャートである。
【図９】実施例３における酸化鉄シートのＳＥＭ写真である。左：低倍率；右：高倍率。
【図１０】実施例３における酸化鉄シートのＸＲＤチャートである。
【図１１】実施例４における鉄ドープ酸化スズシートのＴＥＭ写真である。左：低倍率；右：高倍率。
【図１２】実施例４における鉄ドープ酸化スズシートのＥＳＲスペクトルである。
【発明を実施するための形態】
【００１３】
本発明での金属酸化物ナノシートの作製は、金属イオンが大量に含まれたポリマーフィルムをシート形成用テンプレートとして用いることを基本モデルとする。このモデルの特徴は従来には考えられなかったポリマーの可塑性を利用することにある。つまり、金属イオンを多く含むポリマーに可塑性を付与した場合、そのポリマーは加工性に優れ、射出成形、または発泡成形に用いることができると考えられる。成形されたフィルム中の金属イオンは加熱焼成により、フィルムの形状にそって酸化物シートに変換されうる。
【００１４】
しかしながら、金属イオンを大量に含むポリマーが相分離することなく、可塑性ポリマーのように振る舞うことは通常はできない。本発明では、金属イオンが安定かつ均一にポリマー中に分布されうる複合体をターゲットにした。一般的に、ポリアミンは金属イオンと錯形成することができる。しかし、ポリアミンそのものは、分子構造由来の高い極性と強い親水性のゆえ、可塑性樹脂として用いることはない。本発明者らは、これを逆手に利用することを考案した。即ち、水性媒体中、ポリアミンに金属化合物の金属カチオンの対イオンとなる酸根アニオンを加えると、それがポリアミンのプロトン化を引き起こし、カチオン状態のポリアミンと酸根アニオン間には静電気的相互作用が働き、物理架橋状態のゲルを誘導できる。それと同時に、金属カチオンには水酸基が結合するなどし、その金属カチオンもまた物理架橋に関わり、ゲル中に取り込まれることになる。このようにして得られるポリマーと金属カチオンと酸根アニオンとから形成されるゲル複合体は、伸びたり、縮んだりするゲルの特徴と可塑性とを発現しうるはずである。
【００１５】
本発明では、このような発想を元に、ポリアミンと金属イオンとを含むゲル複合体の形成について詳細検討し、１級、２級又は３級アミノ基を含むポリアミン骨格を有する水溶性のポリマー、酸根アニオン、金属カチオンを基本組成とする錯体が、水中で不溶なガム状の複合体として析出することを見出した。更に、このガム状の複合体を乾燥させると粉末状にもなるが、その粉末のガラス転移温度は室温以上の範囲で現れ、加熱過程により、相変換と熱分解しながら内部ガス発生に伴う風船のような発泡化が進行し、初期粉末は膜状に成形され、その膜がさらに高温側で焼成されることにより、ポリマーの有機成分が完全熱分解されながら、膜中に含まれた金属カチオンは酸化物に変わり、最終的に２次元構造の金属酸化物ナノシートとして残留することを見出したものである。以下、本発明を詳細に記述する。
【００１６】
［ポリアミン骨格を有するポリマー］
本発明でいうポリアミン骨格を有するポリマーは、アミン官能基を有するポリマーであれば良く、そのアミン官能基は、１級、２級、３級アミンのいずれでもよい。また、２種以上のアミン官能基を有するものであっても良い。
【００１７】
ポリアミン骨格を有するポリマーとしては、例えば、ポリエチレンイミン、ポリアリルアミン、ポリビニルアミン、ポリリジン、キトサン、ポリジアリルアミン、ポリ（Ｎ−ジメチルアミノエチル（メタ）アクリレート）、ポリ（Ｎ−ジエチルアミノエチル（メタ）アクリレート）、ポリ（４−ビニルピリジン）、ポリ（２−ビニルピリジン）、ポリ［４−（Ｎ，Ｎ−ジメチルアミノメチルスチレン）］等を挙げることができる。また、これらのポリマーとその他のポリマーとの共重合体等であってもよい。これらの中でも、ポリエチレンイミンは工業的に入手しやすく、化学的安定性に優れ、金属カチオンとの配位性が強いので、特に好ましく用いることができる。
【００１８】
また、前記ポリマーの分子量としては、不溶性のゲル複合体（Ｃ）が容易に得られる点から５００〜１，０００，０００の範囲であればよく、水に溶解し易い分子量範囲であれば特に制限することがない。また、当該ポリマーは水溶液として用いるが、その水溶液の濃度としては５〜３０ｗｔ％範囲であればよい。すなわち、ポリマー濃度としてこの範囲で均一の水溶液となるものであることが好ましく、特に室温（２０〜３０℃の範囲）で均一の水溶液となるものであることが最も好ましい。取り扱い上、容易である（粘度が過度の高くない等）等の観点から、実際には１２〜１８ｗｔ％の範囲に調整することが好ましい。
【００１９】
［金属電解質化合物］
本発明で用いる金属電解質化合物は、金属カチオン（ｂ１）と酸根アニオン（ｂ２）とで構成された水溶性の電解質であることが特徴である。
【００２０】
前記金属カチオン（ｂ１）としては、元素周期表の第２族から第１４族までの元素に広げることができ、特には、アルミニウム、第４周期における第３族から第１４族までの金属元素、第５、６周期の第２族から第１４族まで金属元素のいずれかの金属のカチオンを用いることができる。これらの金属元素の中でも、特に鉄、スズ、アルミニウム等、地球上埋蔵量が多く、かつ安価である金属カチオンを好適に用いることができる。また、金属種としては単一からなるものであっても、２種以上のものからなるものであってもよく、目的とする用途に応じて適宜選択することができる。
【００２１】
前記酸根アニオン（ｂ２）としては、前述の金属カチオン（ｂ１）との組み合わせで水溶性の化合物になればよく、特に限定されないが、硫酸根アニオン、リン酸根アニオン、硝酸根アニオン等が汎用性に優れ、好適に用いることができる。
【００２２】
また、酸根アニオン（ｂ２）は、金属化合物と結合してなるものであってもよく、それらのプロトン結合状態の酸そのもの、またはアンモニウムカチオンと結合した塩類を加えて用いてもよい。
【００２３】
本発明において金属電解質化合物は、これを水溶液（Ｂ）として用いるものであるが、その際、水溶液の濃度としては５〜３０ｗｔ％の範囲に調整することが好ましい。
【００２４】
［不溶性ゲル複合体（Ｃ）］
前述のポリマーの水溶液（Ａ）と、金属電解質化合物の水溶液（Ｂ）とを、室温（２０℃程度）〜８０℃で、攪拌しながら混合することにより、混合水溶液中からガム状の不溶性ゲル複合体（Ｃ）を析出させることができる。この析出物は水中加熱されても溶解することができず、その他の有機溶剤中でも溶解できない。
【００２５】
不溶性ゲル複合体（Ｃ）は、ポリマー、金属カチオン（ｂ１）、及び酸根アニオン（ｂ２）で構成され、その中、金属カチオン（ｂ１）と酸根アニオン（ｂ２）はポリマー中のアミノ基と相互作用し、架橋構造を形成し、不溶性のゲルになる。具体的に言えば、酸根アニオン（ｂ２）の場合、溶液中のｐH値の酸性寄りにより、ポリマー中のアミノ基が水溶液中でプロトン化され、ポリマーがポリカチオンとして振る舞い、酸根アニオン（ｂ２）はポリカチオンとの静電的相互作用により架橋構造を形成する。また、金属カチオン（ｂ１）はポリマー中のアミノ基に配位されるが、その配位結合はポリマー分子間で起きる場合、ゲル構造を引き起こすこともできる。このような相互作用の結果、ゲル複合体（Ｃ）中には、混合の際に用いた金属カチオン（ｂ１）と酸根アニオン（ｂ２）の電解質が均一に含まれることになる。
【００２６】
不溶性ゲル複合体（Ｃ）を得る工程において、ポリマー中のアミノ基と金属カチオン（ｂ１）とのモル比は４：１〜１：４の範囲に設定することが好ましい。また、金属カチオン（ｂ１）の種類により、安定した不溶性ゲル複合体（Ｃ）を収率よく得るためには、そのモル比を０．３〜１．５の範囲に設定することが望ましい。
【００２７】
析出した不溶性ゲル複合体（Ｃ）は、水中では一つの塊になりやすく、上澄みをデカンテーション法で除去し、蒸留水またはエタノール、アセトンなどの溶剤を加えて洗浄することができる。洗浄後の不溶性ゲル複合体（Ｃ）は、室温または６０〜９０℃の加熱下で乾燥し、粉末状態にすることができる。
【００２８】
粉末状のゲル複合体（Ｃ）は、室温以上の温度域でガラス転移温度を示すこともできる。即ち、ポリマー、金属カチオン（ｂ１）、酸根アニオン（ｂ２）からなる不溶性ゲル複合体（Ｃ）は異物の混合状態ではなく、静電気的相互作用をベースとして架橋を伴いながら形成したポリマー錯体の様な物質であり、その故、単一の物質として特異的物性を示すことができる。
【００２９】
［不溶性ゲル複合体（Ｃ）の加熱焼成による金属酸化物ナノシートを得る工程］
上記で得られた乾燥状態の不溶性ゲル複合体（Ｃ）をルツボに入れ、それを電気炉内にセットしてから、炉内温度を設定したプログラムにそって上昇させることで、不溶性ゲル複合体（Ｃ）を金属酸化物ナノシートに変換させることができる。
【００３０】
加熱焼成の最高温度は１５００℃までに設定することができるが、金属種により最高焼成温度を１０００℃、８００℃、または６００℃に適宜調整することが望ましい。最高温度設定のもう一つの目安は、不溶性ゲル複合体（Ｃ）中の非金属の成分、例えば、ポリマー及び酸根アニオン（ｂ２）由来の非金属元素を分解、除去できる温度である。これは不溶性ゲル複合体（Ｃ）の熱重量損失の測定における重量損失が停止した温度を目安に選定できる。温度上昇は段階的な過程を経て目的温度まで上昇することができるし、また単位時間上昇速度を一定にして一直線的に目的温度まで到達させることもできる。いずれの温度上昇でも、金属酸化物ナノシートに変換できる。焼成時間は、温度にも関係するが、概ね１時間〜５時間の範囲に設定することが好ましい。
【００３１】
［金属酸化物ナノシート］
上記工程を経ることで得られる本発明の金属酸化物ナノシートは、その厚みが５〜１５０ｎｍの範囲であることを特徴とする。
【００３２】
前記金属酸化物ナノシートは、金属種により、２次元の緻密な板状構造（構造中に空洞がない）を示す。更には、金属種により、２次元の板状構造中にナノサイズの空洞を多く有する多孔性ナノシートを示すことができる。このような多孔性ナノシートは、金属酸化物のナノ粒子が密に焼結されて２次元に広がることにより形成されていることを特徴とする。その際の金属酸化物ナノ粒子は数ナノメートルから３０ナノメートルの範囲であり、その際のポアサイズは５〜６０ｎｍの範囲である。
【００３３】
上記いずれの構造のナノシートでも、２次元方向での大きさは、１μｍ〜５ｍｍの範囲である。さらに、２次元方向での大きさは、粉砕の方法で数百ナノメートルのサイズまでに小さくすることもできる。
【実施例】
【００３４】
以下、実施例によって本発明をさらに具体的に説明するが、本発明はこれらに限定されるものではない。特に断らない限り、「％」は「質量％」を表す。
【００３５】
［Ｘ線回折法による分析］
単離乾燥した試料を測定試料用ホルダーにのせ、それを株式会社リガク製広角Ｘ線回折装置「Ｒｉｎｔ−Ｕｌｔｍａ」にセットし、Ｃｕ／Ｋα線、４０ｋＶ／３０ｍＡ、スキャンスピード１．０°／分、走査範囲１０〜７０°の条件で測定を行った。
【００３６】
［示差走査熱量分析］
単離乾燥した試料を測定パッチにより秤量し、それをＳＩＩナノ技術示差走査熱量分析測定装置（ＴＧ−ＴＤＡ６３００）にセットし、昇温速度を１０℃／分として、２０℃から８００℃の温度範囲にて測定を行った。
【００３７】
［走査電子顕微鏡による形状分析］
単離乾燥した試料をガラススライドに載せ、白金蒸着後にそれをキーエンス社製表面観察装置ＶＥ−７８００にて観察した。
【００３８】
［透過型電子顕微鏡による微細構造分析］
エタノールで分散された試料をサンプル支持膜に載せ、それを日本電子株式会社製透過型電子顕微鏡装置（ＪＥＭ−２０００ＦＳ）にて観察した。
【００３９】
［電子スピン共鳴法（ＥＳＲ）によるＦｅ３＋イオンの検出］
試料をＥＳＲ装置専用石英セル中に入れ、室温下、ブルカー・バイオスピン株式会社ＥＰＲ（ＥＳＲ）装置にて測定した。
【００４０】
［原子間力顕微鏡による厚み分析］
単離乾燥した酸化金属試料をガラススライドに載せ、それをＳＩＩ社製原子間力顕微鏡（ＳＰＡ４００，ＳＰＩ４０００）にて観察し、シートの厚みを見積もった。
【００４１】
実施例１＜ポリマーとアルミニウムイオンを含有する不溶性ゲル複合体の調製＞
５％の多分岐状ポリエチレンイミン（エポミン、ｓｐ−２００、株式会社日本触媒）の水溶液を調製し、その水溶液１０ｇ中に、表１に示した通りのモル濃度が異なる硫酸アルミニウム水溶液１０ｍＬを滴下し、その混合液を室温（２５℃）下で１時間攪拌した。溶液からの沈殿物を遠心分離器にて単離し（１００００ｒｐｍ、１０分）、上澄みを除いた後、蒸留水で三回洗浄した。得られた固形物を９０℃で１０時間減圧乾燥して、固体粉末を得た。
【００４２】
表１に示した様に、水溶液を混合する際に、アルミニウムカチオンとポリマー中の窒素とのモル比を増大させるにつれて、収量が増大した。不溶性ゲル複合体の粉末の熱分析（ＴＧ−ＤＴＡ）の結果、例えばＡｌ−０．５の場合（図１ａ）、３２６℃での吸熱ピーク及び５５３℃での放熱ピークが現れ、８００℃までの焼成により、全体の重量損失は８２．７％に達した（図１ｂ）。また、ＤＳＣC測定の結果（表２）、当該複合体は室温より高い温度範囲でガラス転移挙動を示した。
【００４３】
【表１】
2013166659.tif 000003
【００４４】
【表２】
2013166659.tif 000004
【００４５】
＜アルミナナノシートの合成＞
上記で得られた各複合体を、大気中の条件下、８００℃または１０００℃までの高温で焼成した。室温からの昇温速度を５℃／分にし、目標温度での保温時間を３時間に設定した。焼成後、すべての前駆体が白色となった。Ａｌ−０．２とＡｌ−０．３複合体の場合、焼成前後の体積変化がほぼ見られなかったが、Ａｌ−０．４以上の複合体（特にＡｌ−０．５の場合）は焼成された後、膨らんだ多孔体になることが分かった。この多孔体を潰して走査型電子顕微鏡にて観察した結果、粉末はシート状構造体であった。図２には〔Ａｌ−０．５〕複合体の焼成前と高温焼成後のX線回折パターンを示した。焼成前はアモルファス状態の複合体が８００℃以上の温度下で焼成後、そのＸＲＤ回折パターンはγ−アルミナ結晶構造（ＪＣＰＤＳカード番号：４２１４６８）と一致した。また、各回折ピーク幅は広く、この粉末には数ナノメートルのアルミナ結晶子が存在することが示唆された。図３には、この粉末サンプルの高解像度透過式電子顕微鏡写真を示した。８００℃の高温で焼成したアルミナは多孔質のナノシート構造を有することを示された。また、比表面積のＢＥＴ測定結果（図４）、ガス吸着とガス脱着の曲線間の大きなループが現れた。このことは、アルミナシートにはメソポーラス構造を有することを示唆する。未焼成複合体のＢＥＴ比表面積がほぼゼロであったが、８００℃焼成後、有機成分が完全分解されることによって得られたアルミナシートの比表面積は１０６．７７ｍ２／ｇに増大した。原子間力顕微鏡により見積もったアルミナシートの厚みは１２０ｎｍ前後であった。
【００４６】
実施例２＜ポリマーとスズイオンを含有する不溶性ゲル複合体の調製＞
５ｗｔ％のｓｐ−２００水溶液１０ｇ中に、１０ｍｌの０．５８ｍｏｌ／Ｌ硫酸スズ（キシダ化学）水溶液を滴下し（ｓｐ−２００中の窒素原子とスズイオンのモル比が０．５）、この混合物を１時間攪拌した。糊状の固形物が形成した後、デカンテーション法で上澄みを除き、固形分を蒸留水で三回洗浄した後、９０℃にて１０時間で減圧乾燥し、７.３４ｇのゲル複合体（Ｓｎ０.５）を得た（収率：８４.２０％）。Ｓｎ０.５複合体のＴＧ−ＤＴＡの熱分析結果（図５）、３０９℃での吸熱ピーク、４７９℃での放熱ピークを経て、８００℃までの焼成により、６５.９％の重量損失が確認された。
【００４７】
＜酸化スズナノシートの合成＞
大気中雰囲気下（圧縮空気使用、流量は５Ｌ／ｍｉｎ）、Ｓｎ−０．５複合体を加熱焼成（温度上昇５℃／分）し、５００℃にて１時間保持した。この焼成により、複合体の体積は大きく膨張した黄色の構造体を得た。この構造体は非常に脆く、乳鉢で簡単に粉砕された。粉末を高分解能ＴＥＭの観察したところ、大きなナノシート構造であること、また、シートは、１０ｎｍ以下のナノ粒子が二次元方向で緻密に配列してなる構造であることが明らかとなった（図６）。このナノシート粉末のＸ線回折パターン（図７）では、酸化錫の結晶であることが確認できた。原子間力顕微鏡による厚みは、１２〜１５ｎｍの範囲であった。
【００４８】
実施例３  ＜ポリマーと鉄イオンを含有するゲル複合体の調製＞
２ｗｔ％のｓｐ−２００水溶液１０ｇ中に、１１．６ｍｌの０.１ｍｏｌ／Ｌ硫酸鉄（キシダ化学）水溶液を滴下し（ｓｐ−２００中の窒素原子と鉄イオンのモル比が０．５）、この混合物を１時間攪拌した。糊状の固形物が形成した後、デカンテーション法で上澄みを除き、固形分を蒸留水で三回洗浄した後、９０℃にて１０時間減圧乾燥し、７．３４ｇのゲル複合体（Ｆｅ−０．５）を得た（収率：７８．８％）。Ｆｅ−０．５複合体のＴＧ−ＤＴＡ熱分析結果（図８）、５１６℃での非常に強い放熱ピークと８００℃まで焼成による８３．５％の重量損失が確認された。
【００４９】
＜酸化鉄ナノシートの合成＞
大気中雰囲気下（圧縮空気使用、流量は５Ｌ／ｍｉｎ）、Ｆｅ−０.５複合体を加熱焼成（温度上昇５℃／分）し、９００℃にて１時間保持した。この焼成により、体積が大きく膨らんだ赤褐色の粉体を得た。この粉体を乳鉢で軽く粉砕した後、表面上に白金蒸着してからＳＥＭの観察を行った。図９で見えるように、シート状構造体が確認された。このシートはナノ粒子の二次元方向での緻密配列で形成した。この粉末のX線回折パターン（図１０）から、ｈｅｍａｔｉｔｅ結晶構造を持つ酸化鉄であることが確認された。酸化鉄ナノシートの厚みは、９０〜１２０ｎｍ範囲であった。
【００５０】
実施例４  ＜ポリマーと、スズイオン・鉄イオンを含有するゲル複合体の調製＞
５ｗｔ％のｓｐ−２００の水溶液５０ｍL中に、５０ｍＬの０．６９６ｍｏｌ／Ｌ硫酸スズ水溶液と１０ｍＬの０．５ｍｏｌ／Ｌの硫酸鉄水溶液を滴下し、その混合物を１時間攪拌した。糊状の固形物が形成した後、デカンテーション法で上澄みを除き、固形分を蒸留水で三回洗浄した後、９０℃にて１０時間減圧乾燥し、８.８５ｇのゲル複合体（Ｓｎ／Ｆｅ−０．６）を得た。
【００５１】
＜鉄ドープ酸化スズナノシートの合成＞  
大気中雰囲気下（圧縮空気使用、流量は５Ｌ／ｍｉｎ）、上記で得たゲル複合体を加熱焼成（温度上昇５℃／分）し、７００℃にて１時間保持した。この焼成により、体積が大きく膨らんだ黄色の粉体を得た。この粉体を乳鉢で軽く粉砕した後のＴＥＭ観察から、ナノシート確認された（図１１）。このナノシートはナノ粒子の２次元方向での焼結状態であった。蛍光Ｘ線分析結果、このナノシートには、大部分に酸化スズ以外、０．５７ｗｔ％の酸化鉄成分が含まれた。また、このナノシートのＥＳＲスペクトから、１６５０ｇの磁場あたりにＦｅ３＋イオン由来のスピンのシグナルが現れた（図１２）。この結果はナノシート状酸化錫中にＦｅ３＋イオンの存在が示唆する。このナノシートの厚みは１５〜２０ｎｍ範囲であった。
【図１】
2013166659.tif 000005
【図２】
2013166659.tif 000006
【図４】
2013166659.tif 000007
【図５】
2013166659.tif 000008
【図７】
2013166659.tif 000009
【図８】
2013166659.tif 000010
【図１０】
2013166659.tif 000011
【図１２】
2013166659.tif 000012
【図３】
2013166659.tif 000013
【図６】
2013166659.tif 000014
【図９】
2013166659.tif 000015
【図１１】
2013166659.tif 000016